(57)【特許請求の範囲】
【請求項１】
塩化ビニル系樹脂１００重量部に、トリキシレニルホスフェート又はトリクレジルホスフェートである有機リン酸エステル０．１〜１０重量部、ｐ−ｔ−ブチル安息香酸亜鉛０．０１〜５重量部、および下記式（ＩＩＩ）又は（ＩＶ）で示されるモノマーの１種以上を含むモノマー成分を重合させて得られる単独重合体又は共重合体であるエポキシ基含有アクリル系化合物０．１〜２０重量部を含有する塩化ビニル系樹脂組成物をフィルム化して得られる農業用塩化ビニル系樹脂フィルム。
【化１】
0004276350.tif 000011
【化２】
0004276350.tif 000012
【発明の詳細な説明】
【０００１】
【発明の属する技術分野】
本発明は、農業用塩化ビニル系樹脂フィルムに関し、詳しくは、フィルムの加工性を低下させることがなく、優れた耐候性、耐汚れ性が付与された農業用塩化ビニル系樹脂フィルムに関する。
【０００２】
【従来の技術】
従来から、農業用のトンネル、簡易温室等の被覆材として、安価で透明性が良く、保温性や強度に優れ、かつフィルムに加工するのが安易であるなどの理由から、ポリ塩化ビニル系樹脂に代表される塩化ビニル系樹脂からなる農業用フィルムが広く用いられている。
【０００３】
一方、近年では農家の人手不足等の理由により、展張作業がなるべく少ない回数で済むように、長期間にわたって展張することが可能な耐候性に優れた農業用フィルムが求められている。このような農業用フィルムとして、塩化ビニル系樹脂にトリクレジルホスフェートやトリキシレニルホスフェート等に代表されるリン酸エステル系可塑剤を特定量添加した塩化ビニル系樹脂組成物をフィルム化した農業用フィルムが広く用いられている。
【０００４】
【発明が解決しようとする課題】
ところが、上記リン酸エステル系可塑剤を特定量添加した塩化ビニル系樹脂組成物をフィルム化した農業用フィルムは、リン酸エステル系可塑剤が比較的高価である分コスト高となるといった問題があるばかりでなく、耐候性を付与するためにリン酸エステル系可塑剤を比較的多量に添加する必要があり、そのため、リン酸エステル系可塑剤がブルームして、フィルムの透明性が悪化するといった問題があった。
【０００５】
さらに、肝心な耐候性については未だ十分なものとは言えず、したがって更に優れた耐候性、耐汚れ性を有する農業用フィルムの開発が切望されていた。
【０００６】
本発明者等は、上記の課題を解決するために鋭意研究した結果、塩化ビニル系樹脂に有機リン酸エステル系可塑剤に加えて、ｐ−ｔ−ブチル安息香酸亜鉛および特定分子量以上のエポキシ基含有アクリル系化合物を添加した塩化ビニル系樹脂組成物を用いることによって、優れた耐候性、耐汚れ性を有する農業用塩化ビニル系樹脂フィルムが得られることを見出し本発明を完成するに至った。
【０００７】
【課題を解決するための手段】
上記の課題を解決するためになされた本発明の農業用塩化ビニル系樹脂フィルムは、塩化ビニル系樹脂１００重量部に、有機リン酸エステル０．１〜１０重量部、ｐ−ｔ−ブチル安息香酸亜鉛０．０１〜５重量部およびエポキシ基含有アクリル系化合物０．１〜２０重量部を含有する塩化ビニル系樹脂組成物をフィルム化して得られることを特徴とするものである。
【０００８】
そのなかでも、本発明が提供する農業用塩化ビニル系樹脂フィルムにあっては、含有される有機リン酸エステルが、トリキシレニルホスフェート、トリクレジルホスフェート、次式（Ｉ）：
【化５】
0004276350.tif 000002
（式中、Ｒ1〜Ｒ4は、それぞれ同一または異なって、炭素原子数６〜１８のアルキル基、シクロアルキル基、アリール置換アルキル基、アリール基またはアルキル置換アリール基を表わす。）で示される化合物、
または次式（ＩＩ）：
【化６】
0004276350.tif 000003
（式中、Ｒ5〜Ｒ8は、それぞれ同一または異なって、炭素原子数６〜１８のアルキル基、シクロアルキル基、アリール置換アルキル基、アリール基またはアルキル置換アリール基を表わす。）
で示される化合物、の中から選ばれる有機リン酸エステル化合物であり、これらの化合物を１種以上含有させることを特徴とする。
【０００９】
本発明で使用されるエポキシ基含有アクリル系化合物としては、種々の化合物が使用できるが、好ましくは、少なくとも下記に示す化合物（ＩＩＩ）、化合物（ＩＶ）、で示されるモノマーの１種以上を含むモノマー成分を重合させて得られる単独重合体又は共重合体である。
また、エポキシ基含有アクリル系化合物が、共重合体である場合には、少なくとも化合物（ＩＩＩ）、化合物（ＩＶ）のどちらか一方を含む共重合体であって、他のアクリル系モノマーとの共重合体でもよい。
さらに、エポキシ基含有アクリル系化合物は、分子量が２５０以上のものが好ましい。
【化７】
0004276350.tif 000004
【化８】
0004276350.tif 000005
【００１０】
上記したエポキシ基含有アクリル系化合物の原料となり得るその他のアクリル系モノマーとして、具体的には、ヒドロキシメチルアクリレート、２−ヒドロキシエチルアクリレート、２−ヒドロキシプロピルアクリレート、３−ヒドロキシプロピルアクリレート、２−ヒドロキシブチルアクリレート、４−ヒドロキシブチルアクリレート、２−ヒドロキシペンチルアクリレート、６−ヒドロキシヘキシルアクリレート等のヒドロキシアクリル酸エステル；ヒドロキシメチルメタクリレート、２−ヒドロキシエチルメタクリレート、２−ヒドロキシプロピルメタクリレート、３−ヒドロキシプロピルメタクリレート、２−ヒドロキシブチルメタクリレート、４−ヒドロキシブチルメタクリレート、２−ヒドロキシペンチルメタクリレート、６−ヒドロキシヘキシルメタクリレート等のヒドロキシメタクリル酸エステル；アクリル酸、メタクリル酸等のα，β−不飽和カルボン酸；メチルアクリレート、エチルアクリレート、ｎ−プロピルアクリレート、ｉ−プロピルアクリレート、ｎ−ブチルアクリレート、ｉ−ブチルアクリレート、シクロヘキシルアクリレート、２−エチルヘキシルアクリレート、デシルアクリレート、ドデシルアクリレート、トリデシルアクリレート、ステアリルアクリレート等のアクリル酸エステル；メチルメタクリレート、エチルメタクリレート、ｎ−プロピルメタクリレート、ｉ−プロピルメタクリレート、ｎ−ブチルメタクリレート、ｉ−ブチルメタクリレート、シクロヘキシルメタクリレート、２−エチルヘキシルメタクリレート、デシルメタクリレート、ドデシルメタクリレート、トリデシルメタクリレート、ステアリルメタクリレート等のメタクリル酸エステル；スチレン、アクリロニトリル、メタクリロニトリル、酢酸ビニル、プロピオン酸ビニル、ジアクリロアミド、Ｎ−ブトキシメタクリロアミド等が挙げられる。
【００１１】
かかる特徴的構成を有する本発明の農業用塩化ビニル系樹脂フィルムは、これまで農業用塩化ビニルフィルム組成として使用されたことのなかった有機リン酸エステル化合物、ｐ−ｔ−ブチル安息香酸亜鉛ならびにエポキシ基含有アクリル系化合物を含有させることにより、その相乗効果により、従来の農業用塩化ビニル系樹脂フィルムよりも優れた耐候性、耐汚れ性を有するものである。
【００１２】
【発明の実施の形態】
本発明で使用される塩化ビニル系樹脂としては、ポリ塩化ビニルのほか、塩化ビニルと他のモノマー、例えばエチレン、プロピレン、酢酸ビニル、塩化ビニリデン、アクリル酸、アクリル酸エステル、メタクリル酸、メタクリル酸エステル、マレイン酸、フマール酸、アクリロニトリル、アルキルビニルエーテル等との共重合樹脂、あるいはこれらの樹脂の混合物等を挙げることができる。
【００１３】
上記の塩化ビニル系樹脂には、必要に応じて可塑剤、防滴剤、含フッ素化合物、安定剤、滑剤または粘着防止剤、紫外線吸収剤、抗酸化剤、光安定剤、無機質充填剤等の各種添加剤を添加することもできる。
【００１４】
上記の可塑剤として具体的には、ジ−ｎ−オクチルフタレート、ジ−２−エチルヘキシルフタレート、ジイソノニルフタレート、ジブチルフタレート、ブチルベンジルフタレート、ジラウリルフタレート、ジデシルフタレート、ジウンデシルフタレート、ジトリデシルフタレート等のフタル酸エステル系可塑剤；ジオクチルアジペート、ジトリノニルアジペート、ジイソデシルアジペート等のアジピン酸エステル系可塑剤；トリキシリルホスフェート、トリクレジルホスフェート、トリス（イソプロピルフェニル）ホスフェート、トリブチルホスフェート、トリエチルホスフェート、トリフェニルホスフェート、トリエチルフェニルホスフェート等のリン酸エステル系可塑剤；ポリエステル系可塑剤；セバチン酸エステル系可塑剤；トリメリット酸エステル系可塑剤；エポキシ化大豆油等のエポキシ系可塑剤等が使用できる。
【００１５】
これらの可塑剤は、単独で使用してもよいし、また２種以上混合して使用してもよい。
【００１６】
防滴剤として具体的には、ソルビタン脂肪酸エステル、ソルビトール脂肪酸エステル、グリセリン脂肪酸エステル、ジグリセリン脂肪酸エステル、ソルビタン脂肪酸・二塩基酸エステル、ソルビトール脂肪酸・二塩基酸エステル、ジグリセリン脂肪酸・二塩基酸エステル等の多価アルコールと脂肪酸とのエステルや多価アルコールと脂肪酸および二塩基酸とのエステル、あるいはこれらにエチレンオキサイド、プロピレンオキサイド、ブチレンオキサイド等のアルキレンオキサイドが付加された化合物等が挙げられる。
【００１７】
より具体的には、ソルビタンパルミテート、ソルビタンステアレート、ソルビタンステアレート・エチレンオキサイド２モル付加物、ソルビタンステアレート・プロピレンオキサイド３モル付加物、ソルビトールステアレート、ソルビトールステアレート・エチレンオキサイド３モル付加物、ジグリセリンパルミテート・エチレンオキサイド２モル付加物、ソルビタンステアレートアジペート・エチレンオキサイド３モル付加物、ソルビトールステアレートアジペート・エチレンオキサイド２モル付加物、ジグリセリンパルミテートセバケート・プロピレンオキサイド３モル付加物、ソルビトールパルミテートアジペート・エチレンオキサイド３モル付加物等が挙げられる。
【００１８】
上記の防滴剤は、１種または２種以上を組み合わせて使用することができ、その添加量は、塩化ビニル系樹脂１００重量部に対し、０．５〜６重量部程度使用するのが好ましい。
【００１９】
また上記の含フッ素化合物は、一分子中に含フッ素基と、水酸基またはアルキレンオキサイド基の少なくとも１種を有する化合物である。
【００２０】
そのような含フッ素基としては、パーフルオロアルキル基（ＣnＦ2n+1基）、パーフルオロアルコキシ基（ＣnＦ2n+1Ｏ基）、ポリフルオロアルキル基（ＨmＣnＦ2n+1-m基）、パーフルオロアルケニル基（ＣnＦ2n-1基）、ポリフルオロアルケニル基（ＨmＣnＦ2n-1-m基）等が挙げられる〔式中、ｍは１〜３、ｎは３〜２０の整数を表わす〕。
【００２１】
また、アルキレンオキサイド基としては、（Ｃ2Ｈ4Ｏ）n、（Ｃ3Ｈ6Ｏ）n等が挙げられる〔式中ｎは、１〜３０の整数を表わす〕。
【００２２】
このような含フッ素化合物として具体的には、次式（１）から（１３）に示すものが挙げられるが、なにもこれらに限定されるものではない。
【００２３】
【化９】
0004276350.tif 000006
【００２４】
また、含フッ素化合物の添加量は、塩化ビニル系樹脂１００重量部に対し０．０１〜１重量部、好ましくは０．０５〜０．５重量部である。
【００２５】
添加される安定剤としては、金属石鹸、有機ホスファイト系安定剤などの通常使用される安定剤を使用することができる。そのような金属石鹸としては、ステアリン酸亜鉛、ステアリン酸バリウム、ステアリン酸カルシウム、リシノール酸バリウム、ラウリン酸カルシウム、オレイン酸カルシウム、オクトイン酸亜鉛等が挙げられる。
【００２６】
また、有機ホスファイト系安定剤としては、ジフェニルデシルホスファイト、トリフェニルホスファイト、トリス（ノニルフェニル）ホスファイト、トリデシルホスファイト、トリス（２−エチルヘキシル）ホスファイト、トリステアリルホスファイト、オクチルジフェニルホスファイト等が挙げられる。
【００２７】
上記の安定剤は、１種または２種以上を組み合わせて使用することができ、その添加量は、塩化ビニル系樹脂１００重量部に対して、０．５〜１０重量部、好ましくは１〜５重量部程度である。
【００２８】
滑剤または粘着防止剤としては、ステアリン酸、イソステアリン酸、パルミチン酸等の脂肪酸系滑剤；ステアリン酸アミド、メチレンビスステアロアミド、エチレンビスステアロアミド等の脂肪酸アミド系滑剤；ブチルパルミテート、ブチルステアレート等のエステル系滑剤；バリウムイソデシルホスフェート、カルシウムオクタデシルホスフェート等の有機リン酸金属塩系滑剤；ポリエチレンワックス；流動パラフィン等が挙げられる。
【００２９】
上記の滑剤または粘着防止剤は、１種または２種以上組み合わせて使用することができる。
【００３０】
紫外線吸収剤としては、一般に使用されているベンゾフェノン系、ベンゾトリアゾール系、サリチル酸エステル系、シアノアクリレート系等の紫外線吸収剤が挙げられ、その１種または２種以上組み合わせて使用することができる。
【００３１】
具体的な紫外線吸収剤として、２，４−ジヒドロキシベンゾフェノン、２−ヒドロキシ−４−メトキシベンゾフェノン、２−ヒドロキシ−４−エトキシベンゾフェノン、２−ヒドロキシ−４−オクトキシベンゾフェノン、５，５’−メチレンビス（２−ヒドロキシ−４−メトキシベンゾフェノン）等の２−ヒドロキシベンゾフェノン類;２−（２’−ヒドロキシ−５’−メチルフェニル）ベンゾトリアゾール、２−（２’−ヒドロキシ−３’，５’−ジ−ｔｅｒｔ−ブチルフェニル−５’−クロロベンゾトリアゾール、２−（２’−ヒドロキシ−３’−ｔｅｒｔ−ブチル−５’−メチルフェニル）−５−クロロベンゾトリアゾール、２−（２’−ヒドロキシ−５’−ｔｅｒｔ−オクチルフェニル）ベンゾトリアゾール、２−（２’−ヒドロキシ−３’，５’−ジクミルフェニル）ベンゾトリアゾール、２，２’−メチレンビス（４−ｔｅｒｔ−オクチル−６−ベンゾトリアゾール）フェノール等の２−（２’−ヒドロキシフェニル）ベンゾトリアゾール類。
【００３２】
さらに、フェニルサリチレート、レゾルシノールモノベンゾエート、２，４−ジ−ｔｅｒｔ−ブチルフェニル−３’，５’−ジ−ｔｅｒｔ−ブチル−４’−ヒドロキシベンゾエート、ヘキサデシル−３，５−ジ−ｔｅｒｔ−ブチル−４−ヒドロキシベンゾエート等のベンゾエート類；２−エトキシ−４’−ドデシルオキザニリド等のオキザニリド類；エチル−α−シアノ−β，β−ジフェニルアクリレート、メチル−２−シアノ−３−メチル−３−（ｐ−メトキシフェニル）アクリレート等のシアノアクリレート類が挙げられる。
【００３３】
光安定剤としては、ヒンダードアミン系化合物等の一般に使用されている光安定剤を用いることができ、その１種または２種以上組み合わせて使用することができる。
【００３４】
そのような光安定化剤としてのヒンダートアミン系化合物は、２，２，６，６−テトラメチル−４−ピペリジルステアレート、１，２，２，６，６−ペンタメチル−４−ピペリジルステアレート、２，２，６，６−テトラメチル−４−ピペリジルベンゾエート、Ｎ−（２，２，６，６−テトラメチル−４−ピペリジル）ドデシルコハク酸イミド、１−［（３，５−ジ−ｔｅｒｔ−ブチル−４−ヒドロキシフェニル）プロピオニルオキシエチル］−２，２，６，６−テトラメチル−４−ピペリジル（３，５−ジ−ｔｅｒｔ−ブチル−４−ヒドロキシフェニル）プロピオネート、ビス（２，２，６，６−テトラメチル−４−ピペリジル）セバケート、ビス（１，２，２，６，６−ペンタメチル−４−ピペリジル）セバケート、ビス（１，２，２，６，６−ペンタメチル−４−ピペリジル）−２−ブチル−２−（３，５−ジ−ｔｅｒｔ−ブチル−４−ヒドロキシベンジル）マロネート、Ｎ，Ｎ’−ビス（２，２，６，６−テトラメチル−４−ピペリジル）ヘキサメチレンジアミン、テトラ（２，２，６，６−テトラメチル−４−ピペリジル）ブタンテトラカルボキシレート、ビス（２，２，６，６−テトラメチル−４−ピペリジル）ジ（トリデシル）ブタンテトラカルボキシレート、ビス（１，２，２，６，６−ペンタメチル−４−ピペリジル）ジ（トリデシル）ブタンテトラカルボキシレート、３，９−ビス｛１，１−ジメチル−２−［トリス（２，２，６，６−テトラメチル−４−ピペリジルオキシカルボニルオキシ）ブチルカルボニルオキシ］エチル｝−２，４，８，１０−テトラオキシサスピロ［５，５］ウンデカン、３，９−ビス｛１，１−ジメチル−２−［トリス（１，２，２，６，６−ペンタメチル−４−ピペリジルオキシカルボニルオキシ）ブチルカルボニルオキシ］エチル｝−２，４，８，１０−テトラオキシサスピロ［５，５］ウンデカン、１，５，８，１２−テトラキス｛４，６−ビス［Ｎ−（２，２，６，６−テトラメチル−４−ピペリジル）ブチルアミノ］−１，３，５−トリアジン−２−イル｝−１，５，８，１２−テトラアザドデカン、１−（２−ヒドロキシエチル）−２，２，６，６−テトラメチル−４−ピペリジノール／コハク酸ジメチル縮合物、２−ｔｅｒｔ−オクチルアミノ−４，６−ジクロロ−ｓ−トリアジン／Ｎ，Ｎ’−ビス（２，２，６，６−テトラメチル−４−ピペリジル）ヘキサメチレンジアミン／ジブロモエタン縮合化合物等のヒンダートアミン系光安定剤等が挙げられる。
【００３５】
無機質充填剤としては、炭酸マグネシウム、マグネシウム珪酸塩、酸化珪素、酸化アルミニウム、水酸化アルミニウム、水酸化マグネシウム、ハイドロタルサイト類の少なくとも一種以上を用いることができる。なお、上記の無機質充填剤は、フィルムの透明性を確保するために、粒径が２０μｍ以下のものが好ましい。
【００３６】
本発明で使用される上記の塩化ビニル系樹脂組成物には、塩化ビニル系樹脂１００重量部に対して、有機リン酸エステルが０．１〜１０重量部、好ましくは１〜５重量部添加される。
【００３７】
そのような有機リン酸エステルとしては、好ましくは、トリキシレニルホスフェート、トリクレジルホスフェート、さらには前記した式（Ｉ）あるいは式（ＩＩ）で示される有機リン酸エステルであり、その１種または２種以上を含有するのがよい。
【００３８】
この有機リン酸エステルの添加量が少なすぎると、耐候性の向上が十分でなく、また添加量を多くしても耐候性はそれほど向上せず、コスト高になるばかりでなす、添加した有リン酸エステルがブルームして、フィルムの透明性を損なう恐れがある。
【００３９】
また、本発明で使用される上記の塩化ビニル系樹脂組成物には、ｐ−ｔ−ブチル安息香酸亜鉛が０．０１〜５重量部、好ましくは０．１〜３重量部添加される。このｐ−ｔ−ブチル安息香酸亜鉛は今までの農業用ビニルフィルムに使用された例はなかったが、本発明者らの検討により、有機リン酸エステルと併用することにより、農業用ビニルフィルムに優れた耐候性ならびに耐汚れ性を付与することができることを見出したのである。
【００４０】
なお、ｐ−ｔ−ブチル安息香酸亜鉛は、その添加量が少ない場合には、耐候性が向上せず、多すぎるとブルームして透明性が悪くなる。
【００４１】
更に本発明で使用される上記の塩化ビニル系樹脂組成物には、エポキシ基含有アクリル系化合物が０．１〜２０重量部、好ましくは１〜３重量部含有される。かかるエポキシ基含有アクリル系化合物としては、すでに前記した如く、樹脂中に式（ＩＩＩ）または（ＩＶ）で示されるモノマーが共重合されているものを使用するのがよい。
【００４２】
このエポキシ基含有アクリル系化合物の添加量が少なすぎると、耐候性が向上せず、多すぎてもコストが上がる割には耐候性の向上があまりみられない。
【００４３】
以上のような構成に基づく本発明で使用する塩化ビニル系樹脂組成物を用いて農業用塩化ビニル系樹脂フィルムとするには、従来から汎用されているカレンダー法、押出法、インフレーション法等の公知の手段でフィルム化すればよい。なおフィルム化するときの温度等の加工条件は、従来のポリ塩化ビニルフィルムを製造する場合と同様でよい。
【００４４】
本発明の塩化ビニル系樹脂フィルムは、単層構造でもよく、複数層からなる積層構造でもよい。複数層の場合は、各層は、同一の組成であっても、異なる組成であってもよい。複数層構造を形成させる場合には、フレイムラミネート法、熱ラミネート法等のラミネート法や、共押出法の一般的に使用される製造方法によりフィルムに成形することができる。
【００４５】
以上のようにして得られる本発明の農業用塩化ビニル系樹脂フィルムは、従来の農業用ポリ塩化ビニルフィルムと同様に、展張した際に外側となる面に、防塵性を付与する目的で、溶剤型、水系型、あるいは紫外線硬化型の塗料による被膜を形成してもよい。
【００４６】
溶剤型塗料としては、例えばアクリル樹脂系、塩化ビニル系樹脂系、セルロース樹脂系、フッ素樹脂系、ポリアミド樹脂系、ウレタン樹脂系、エポキシ樹脂系、シリコーン樹脂系などが挙げられる。
【００４７】
水系型塗料としては、例えばアクリル樹脂系、ポリエステル樹脂系、ウレタン樹脂系、エポキシ樹脂系等が使用できる。
【００４８】
紫外線硬化型塗料としては、アクリル樹脂系、アクリル変性ウレタン樹脂系、アクリル変性エポキシ樹脂系、メルカプト誘導体系、エポキシ樹脂系等が使用できる。
【００４９】
また、本発明の農業用塩化ビニル系樹脂フィルムは、展張した際に内側となる面に、防滴性を付与することを目的とする被膜、例えば上記の溶剤型、水系型、あるいは紫外線硬化型の塗料にコロイダルシリカなどを添加して得た塗料による被膜などを形成してもよい。
【００５０】
【実施例】
以下に具体的な実施例を挙げ、本発明をより詳細に説明するが、本発明は以下に示す実施例に限定されるものではない。
【００５１】
〔実施例１〜８、比較例１〜５〕
下記表１および表２に示す配合からなる塩化ビニル系樹脂組成物を、ヘンシェルミキサーに仕込み、１０分間攪拌混合した後、１７５℃に加熱溶融してロール混練りし、次いでカレンダー装置によって、厚さ０．１ｍｍのフィルムに成形して、農業用塩化ビニル系樹脂フィルムを得た。
なお、樹脂組成としてのポリ塩化ビニルは重合度１３，０００のものである。
【００５２】
【表１】
0004276350.tif 000007
0004276350.tif 000008
【００５３】
【表２】
0004276350.tif 000009
0004276350.tif 000010
【００５４】
＊１：エポキシ化合物（１）：エピコート ８２８（シェル化学社製）：平均分子量３５５
＊２：エポキシ化合物（２）：メチルメタクリレート  モノマーを重合させた平均分子量５０００のポリマー
＊３：エポキシ化合物（３）：メチルメタクリレート  モノマー５０に対して、式（ＩＩＩ）のモノマー５０を重合させた、平均分子量５０００のポリマー
＊４：エポキシ化合物（４）：メチルメタクリレート  モノマー５０に対して、式（ＩＩＩ）のモノマー２５、および式（ＩＶ）のモノマー２５を重合させた、平均分子量５０００のポリマー
＊５：フッ素系界面活性剤：ＤＳ−４０３（ダイキン工業社製）
【００５５】
得られた農業用塩化ビニル系樹脂フィルムについて、加工性、耐汚れ性および耐候性について、下記の基準により評価した。その結果を併せて表中に示した。
【００５６】
（１）加工性
〔試験方法〕
８インチテストロール、１８０℃にて３０分間混練し、その着色度、ロール剥離性について、５段階して評価した。
【００５７】
〔評価基準〕
◎：着色変化がなく、剥離性良好
○：若干の変色がみられるが、剥離性良好
□：若干の変色がみられ、若干剥離しにくい
△：変色があり、剥離しにくい
×：変色が激しく、剥離しない
【００５８】
（２）耐汚れ性
〔試験方法〕
得られた農業用塩化ビニル系樹脂フィルムを間口４．５ｍの単棟パイプハウスに展張し、１２ヶ月後の汚れ方を目視により５段階評価をした。
【００５９】
〔評価基準〕
◎：全く汚れていない
○：若干汚れている
□：汚れているが、ハウス内を見ることができる
△：汚れており、ハウス内が見えにくい
×：汚れており、ハウス内が全く見えない
【００６０】
（３）耐候性
〔試験方法〕
得られた農業用塩化ビニル系樹脂フィルムを間口４．５ｍの単棟パイプハウスに展張し、１７ヶ月後のフィルムの状態を目視により５段階評価をした。
【００６１】
〔評価基準〕
◎：全く変化なし
○：若干の変色がみられる
□：若干の変色がみられ、クラックが入っている
△：変色が強くみられ、クラックが入っている
×：変色しており、破れている
【００６２】
【発明の効果】
以上記述したように、本発明の農業用塩化ビニル系樹脂フィルムは、従来のリン酸エステル系可塑剤を用いた農業用フィルム以上に、耐候性、耐汚れ性に優れるため、長期間にわたっての展張が可能である。したがって、ハウス等の農業用施設に展張したフィルムの張り替え作業の回数を減らすことができ、農家の負担減に著しく寄与するものである。
【００６３】
また、本発明の農業用塩化ビニル系樹脂フィルムは、リン酸エステル系可塑剤の添加を少なくしたため、農業用塩化ビニル系樹脂フィルムのコストダウンとなるのは勿論のこと、リン酸エステル系可塑剤のブルームの問題をも解決したものである。